(57)【要約】      （修正有）【課題】改良された視覚効果を示し、皮膚、唇、爪及び／又はケラチン繊維をメイクアップする化粧品組成物の提供。【解決手段】球状のシリカマトリックスの中に内包されたカーボンブラックを含む、化粧メイクアップ組成物、特にマスカラ。【効果】これらの組成物は、深く、光沢のある黒色によって示される視覚効果を与える。【選択図】なし【特許請求の範囲】
【請求項１】
カーボンブラックが中に内包されている非晶質シリカマトリックスを含む顔料の実質的に球状の粒子を含む、化粧品組成物。
【請求項２】
前記粒子が、化粧品として許容できる半透明又は透明な媒体の中に分散されている、請求項１に記載の組成物。
【請求項３】
マスカラ又は口紅である、請求項１又は２に記載の組成物。
【請求項４】
前記カーボンブラックが、粒子の重量の１０〜４５重量％である、請求項１に記載の組成物。
【請求項５】
顔料の前記粒子が、平均直径Ｄ５０によって定義される、０．１〜２００ミクロンの間のサイズを示す、請求項１に記載の組成物。
【請求項６】
組成物の総重量に対して３〜７０重量％の顔料を含み、残りは化粧品として許容できる媒体からなる、請求項１に記載の組成物。
【請求項７】
少なくとも１種の膜形成剤を含む、請求項１に記載の組成物。
【請求項８】
請求項１〜７のいずれか一項に記載の組成物を含む、皮膚、唇、爪又はケラチン繊維をメイクアップするための化粧品物品、特にマスカラ。
【請求項９】
請求項１〜７のいずれか一項に記載の有色又は着色化粧品組成物の皮膚への施用を含む、化粧メイクアップ又はケアの方法。
【発明の詳細な説明】
【技術分野】
【０００１】
本発明は、皮膚、まつ毛、眉毛又は爪をメイクアップすることを特に目的とする、黒の顔料を含む有色又は着色化粧品組成物に関する。
【背景技術】
【０００２】
顔料（ｐｉｇｍｅｎｔ）は、多数の有色又は着色組成物（ペンキ、インク、メイクアップ製品）の中で、不溶性の着色剤として、産業において一般的に使用される。顔料は、粉末状の形態のこれらの組成物の中に通常組み込まれるか、又はこれらの組成物が施用される支持体の表面に顔料を固定する基剤若しくは結合剤の中に分散される。
【０００３】
新規顔料の開発は、化粧品産業を含む多数の産業にとって主要な問題である。化粧品産業は、皮膚、唇、爪、又はまつ毛若しくは眉毛などのケラチン繊維に施用される、例えばメイクアップ組成物の中に組み込むために、色合い若しくは色、又は光沢の強さに関して優れた視覚効果を生成する顔料を、より特に探している。
【０００４】
顔料によって視覚的に生成される色は、スペクトルの波長がおよそ４００〜７００ｎｍの間である光の可視スペクトルの一部を吸収し、目によって感知される非吸収性の波長（相補的スペクトル）を伝える顔料の能力に由来する。
【０００５】
一次顔料によって生成される視覚効果を改良するために、例えば、顔料の色合い若しくは色、又は顔料の光沢の強さを高めることを対象とする、様々な処理に頼ってもよい。処理される顔料について述べる。
【０００６】
既知の処理の中で、例えば、顔料の１つ又は複数の層を使用して基質をコーティングすることが可能である。
【０００７】
米国特許第６５２８５６８号又は出願ＷＯ９９／１３０１０によって教示された解決法などの別の解決法は、視覚効果を改良することを目的とする組成物を使用して、顔料それ自体をコーティングすることにある。
【０００８】
出願ＥＰ１６６６５４４（日本板硝子株式会社）は、シリカ又はアルミナのタイプの材料の中に分散された黒の顔料を含む、輝く黒い小片の形態で提供される顔料を開示している。適用される処理は、輝度（ｌｕｍｉｎｏｓｉｔｙ）（又は明度（ｌｉｇｈｔｎｅｓｓ））Ｌ＊の値（ＣＩＥＬＡＢ１９７６モデルによる）が、この値が一次顔料と比較される場合に処理の後で上昇する小片を得ることを可能にし、このことは、一次顔料より低い彩度（ｉｎｔｅｎｓｉｔｙ）を有する黒色を示す。これは、ＣＩＥＬＡＢモデルによれば、輝度Ｌ＊の値が低ければ低いほど、黒はより濃くなり、「完璧な」黒（光の完全な吸収）は、値０を有するからである。
【０００９】
多孔性のマトリックス、特に多孔性のシリカマトリックスで顔料をコーティングすることによって、顔料の色合いの輝度を上昇させることがまた、出願ＥＰ５８１６５１において示唆された。
【発明の概要】
【発明が解決しようとする課題】
【００１０】
本発明は、第一に、改良された視覚効果を示し、皮膚、唇、爪及び／又はケラチン繊維をメイクアップすることを特に目的とする化粧品組成物を提供することを対象とする。これらの組成物は、出願ＥＰ１６６６５４４によって例証された先行技術の黒の顔料及び未処理の市販の顔料（一次顔料）より、濃い黒色を有する顔料を含む。
本発明のさらなる目的は、産業規模で、特に化粧品において使用できる、信頼のおける、再現可能な方法で、技術的な問題を解決することである。
【課題を解決するための手段】
【００１１】
上に提示された問題は、本発明によって解決される。これは、本発明者らがここで、カーボンブラックの力を内包する非晶質シリカ（二酸化ケイ素）マトリックスから形成される、実質的に球状の粒子の形態で提供される処理された顔料を、化粧品組成物へ組み込むことによって、より低い輝度及び大いに満足のいく光沢の黒色によって示される特に注目すべき視覚効果を得ることが可能になることを発見したからである。
【００１２】
したがって、本発明は、カーボンブラック粉末を内包する非晶質シリカ（二酸化ケイ素）マトリックスから形成される、実質的に球状の粒子を含む化粧品組成物を対象とする。好ましい実施形態によれば、粒子は、基剤が、粒子によって生成される視覚効果を最適に表示することを可能にするように、半透明又は透明な化粧品の基剤の中に分散される。
【図面の簡単な説明】
【００１３】
【図１】本発明による粒子を示す図である。
【発明を実施するための形態】
【００１４】
用語「カーボンブラック」は、純粋な状態のカーボンブラック、又はカーボンブラックから本質的になる、すなわち少なくとも９０重量％及びさらによいことには少なくとも９５重量％のカーボンブラックのいずれかの黒の顔料を含む。用語「一次顔料」はまた、この顔料を処理しないことに対して使用される。
【００１５】
本発明のために使用されるカーボンブラックは、好ましくは微細に分割された粉末であり、Ｄ５０値によって定義される平均直径は、１μｍ未満である。
【００１６】
このように定義された黒色は、可視スペクトル全体における光の顔料による吸収を示し、分光光度測定が４００ｎｍ〜７００ｎｍの間の波長の範囲において実行される場合、可視スペクトルにおける反射ピークの特徴的な欠如によって実験的に示される。
【００１７】
非晶質シリカをベースにした粒子の実質的に球状の形は、組み込まれる組成物における予期せぬ視覚効果を生成するような特性を、この黒の顔料に与える。特に、後者は、その他の黒の顔料、特に未処理の顔料を組み込むことによって得られるよりも優れている、色の深み及び光沢を示す。
【００１８】
球状の粒子は、小片又は針状晶を特に形成しない実質的に球状の形の粒子を意味すると理解される。球状の形は、構造的な欠陥、窪み及び／又は隆起などの特に表面の欠陥を示すことがある、球状の又は卵形の形を意味すると理解される。したがって、粒子は、凹面の部分を含むことがあり、さらに実際には、いくつかの粒子については、円環状の形からできていることがある。実質的に球状の形の粒子は、写真などにおいて可視化した後で、全体的に球状の形からできているとみなしうる。
【００１９】
「実質的に球状の粒子」は、幅／長さの比が３未満、好ましくはおよそ１に等しいことを示す粒子を、特に意味すると理解される。
【００２０】
本発明による粒子は、図１において図示される。本発明の粒子の定義は、これらの粒子が、大幅により小さいサイズ、すなわち一般的に、球状とみなされる粒子のせいぜい半分の平均サイズを有する粒子である場合特に、様々な形を有する粒子の存在を排除しない。典型的には、球状の粒子は、非晶質シリカビーズである。
【００２１】
本発明の発明者らは、非晶質シリカマトリックスの中へのカーボンブラックのナノメートルの一次粒子の内包によって得られる処理された顔料が、半透明又は透明な化粧品組成物基剤に組み込まれる場合特に、生成された黒色がより深く、またより光沢もある球状の粒子を得ることを可能にすることを実証した。
【００２２】
一次カーボン粒子の内包は、この一次顔料の主要な欠点を克服することをさらに可能にする。これは、数ナノメートル又は数十ナノメートルの桁の一次カーボン粒子のサイズが、皮膚、唇、爪又はケラチン繊維に施用される化粧品組成物、及びより特にメイクアップ組成物の場合のように、ヒトの身体の皮膚に施用されることを目的とする組成物において、その使用が問題になるからである。
【００２３】
非晶質シリカマトリックス中へのカーボン粒子の内包は、本発明の顔料の最終粒子サイズを著しく増加させることを可能にし、上述の組成物の中でのその使用のリスクをなくする。
【００２４】
本発明の化粧品組成物は、皮膚、唇、爪、又はまつ毛若しくは眉毛などのケラチン繊維をメイクアップすることを特に目的とする。本発明の組成物は、好ましくはマスカラの形態である。
【００２５】
本発明の顔料は、有色又は着色組成物に組み込まれると、視覚的により深い黒（別の黒の顔料を含む同じ組成物について得られたものと比較される場合、より低い値の輝度Ｌ＊）及びより強い光沢を有する組成物を得ることを可能にする。
【００２６】
本発明のこの顔料の粒子は、一次カーボンブラック粒子より著しく大きいサイズ（粒子サイズ）を有する。
【００２７】
本発明の顔料の粒子は、レーザー回析によって測定された、０．１〜２００ミクロン（μｍ）の間、好ましくは１〜１００ミクロンの間、より好ましくは５〜５０ミクロンの間の、平均直径Ｄ５０によって定義されるサイズを示す。
【００２８】
本発明のために使用される顔料の粒子は、有利には、ゾル−ゲル法によって調製され、ゾル−ゲル法の使用は、溶液の中での前駆物質の単純な重合によって、融解に頼ることを避ける。
【００２９】
Ｌｉｖａｇｅ（Ｒｅｖｕｅ  Ｖｅｒｒｅ、６巻、５号、２０００年１０月）は、光学的適用のための材料を調製するゾル−ゲル法によって処理された、発色団の内包を記載しており、その方法によれば、有機分子を前駆物質アルコキシドの溶液に溶解させる。水を加えると、周りに形成されたシリカネットワークの中に有機分子が閉じ込められている間に、アルコキシドの加水分解及び縮合が生じる。
【００３０】
典型的には、上に記載された顔料の粒子を調製する方法は、水性媒体の中にアルコキシシランなどのシリカ前駆物質を分散することによってコロイド溶液（［ゾル」としてもまた知られる）が形成される段階を含む。シリカゲルは、このようにして得られる。
【００３１】
このタイプのゾル−ゲル法において一般的に使用される前駆物質は、例えば、式Ｓｉ（ＯＣＨ３）４のテトラメトキシシラン又は式Ｓｉ（ＯＣ２Ｈ５）４のテトラエトキシシランである。
【００３２】
前駆物質を分散させる媒体は、好ましくは、有利に炭素原子を１〜５個有するアルコール、好ましくはエタノールを含む、典型的には水性媒体である。
【００３３】
好ましくは、水性媒体は、水と炭素原子を１〜５個有するアルコール、好ましくはエタノールとの混合物からなり、水は、混合物の１０〜９０体積％、好ましくは８０〜８５体積％である。
【００３４】
調製の方法のさらなる段階において、カーボンブラックを、ゾル又はコロイド溶液の形成のための媒体に加える。
【００３５】
カーボンブラックは、本発明の顔料の重量に対して３〜９０重量％の間、好ましくは８〜６０％の間の割合で、一般的に組み込まれる。本発明の顔料の重量に対して１０〜４５重量％の間の割合が好ましい。
【００３６】
シリカ及び一次カーボンブラックを含むシリカゲルを調製したら、ゲルを圧縮し、続いて溶媒を除去し、実質的に球状の粒子を得ることを可能にする方法によって、周囲温度での乾燥を実行する。この乾燥は、球状の粒子の形成を可能にするために、有利には、穏やかな条件下、オーブンの中で実行される。かかる方法は、均一なサイズの液滴の形成を可能にする。
【００３７】
粒子を、典型的には１００〜２００℃の間の温度で、球状の粒子の圧密及び本発明において使用される顔料の生成を可能にするのに適切な時間の間加熱することによって、球状の粒子の圧密の段階に従わせる。
【００３８】
本発明の顔料の粒子は、様々な化粧品組成物において着色充填剤として使用される。
【００３９】
典型的には、本発明の顔料は、有色及び／又は着色組成物の調製に適切な媒体の中に分散される。
【００４０】
したがって、本発明の別の主題は、１つ又は複数の化粧品添加剤を含む、化粧品として許容できる媒体の中に分散された、本発明による顔料の粒子を含む化粧品組成物である。
【００４１】
有利には、本発明の組成物は、化粧品として許容できる媒体の中に分散された、上に定義された本発明の顔料を含む。好ましい実施形態によれば、本発明の組成物は、処理又は未処理のいずれであっても、その他の顔料を含むことができる。
【００４２】
かかる組成物は、特に、皮膚、唇、爪、又はさもなければまつ毛若しくは眉毛などのケラチン繊維をメイクアップするための組成物である。
【００４３】
本発明による顔料は、粉末状、液体、半流動体、又はペースト状の媒体の中で分散される優秀な能力（分散性）を示す。
【００４４】
かかる媒体の中に分散される本発明の顔料は、この組成物が膜を形成する場合特に、より強い光沢を有するより深い黒を、組成物の施用時に生成する。
【００４５】
この顔料は、マスカラ又は口紅などの半透明又は透明な基剤に組み込まれる場合、最も特筆すべき視覚効果を生成するが、基剤が、ワックス又は二酸化チタンなどの化粧品添加剤の存在によって不透明になる組成物に、この粒子を組み込むこともまた可能である。視覚効果は、それ程華やかではないが、この顔料の着色する力及び被覆する力は、より低い輝度を有する黒色を生成することを可能にするのに十分である。
【００４６】
したがって、多数の組成物、特に、皮膚、唇、爪又はケラチン繊維を着色するための化粧品組成物を調製することが可能である。
【００４７】
したがって、本発明は、皮膚、唇、爪、又はまつ毛若しくは眉毛などのケラチン繊維をメイクアップするための組成物を網羅する。
【００４８】
好ましい使用によれば、化粧品組成物は、組成物の総重量に対して１〜９９重量％、有利には１〜８０重量％、より好ましくは３〜７０重量％の本発明の顔料を含み、残りは、化粧品として許容できる媒体からなる。
【００４９】
本発明の顔料が中に分散されている、化粧品として許容できる媒体は、有利には分散剤、保存剤、抗酸化剤、香料、レオロジー添加物、テクスチャー剤、ポリマー又は界面活性剤から選択し、有利には１つ又は複数の化粧品添加剤を含む。
【００５０】
ポリマーは、有利には、施用の時に膜を形成する能力のために選択することができ、この場合、有利には、本発明の顔料を含む組成物の施用時に形成された膜の機械的特性（弾性、強度）を改良する可能性がある可塑剤と組み合わされる。
【００５１】
本発明の組成物は、有利には当業者にとって既知のポリマーから選択し、少なくとも１種の膜形成剤を含みうる。
【００５２】
媒体は、水性若しくは親水性の媒体でありうるか、又はさもなければ親油性若しくは脂溶性の化合物から形成された脂肪相から形成されうる。
【００５３】
本発明の顔料が中に分散されている媒体は、非混和性の相を含むこともまたあり、さらに、油中水型又は水中油型の乳濁液の形態で提供されることもある。
【００５４】
検討中の組成物に応じて、媒体は、固体及び特に粉末状、ペースト状、液体又は半流動体でありうる。
【００５５】
上に説明の通り、化粧品として許容できる媒体（本特許出願において「基剤」としてもまた知られる）は、有利には透明又は半透明、より有利には、やはり透明である。
【００５６】
上に定義された化粧品組成物は、保湿剤（ｍｏｉｓｔｕｒｉｚｉｎｇ  ａｇｅｎｔ）若しくは湿潤剤（ｈｕｍｅｃｔａｎｔ）、抗加齢剤、抗菌剤、又はさもなければ紫外線スクリーニング剤から特に選択し、１種又は複数の化粧品活性剤を含むこともまたある。
【００５７】
本発明の化粧品組成物は、有利には、マスカラ、マニキュア、口紅、グロス、アイライナー、ファンデーション又はアイシャドーである。
【００５８】
本発明の好ましい使用によれば、メイクアップ組成物は、ケラチン繊維に施用されると、視覚的により深い黒色及びより素晴らしい光沢を生成するマスカラである。
【００５９】
マスカラは有利には、透明な膜形成基剤の中への本発明の顔料の粒子の分散物から形成される。
【００６０】
有利な使用によれば、マスカラは有利には、上に定義された本発明の顔料を２０重量％まで含む。
【００６１】
本発明の別の主題は、皮膚、唇、爪又はケラチン繊維をメイクアップする効果を得るために、上に定義された化粧品組成物の施用を含むことを特徴とする、皮膚、唇、爪、又はまつ毛若しくは眉毛などのケラチン繊維をメイクアップする方法を対象とする。
【００６２】
したがって、本発明は、皮膚、唇、爪又はケラチン繊維をメイクアップするための化粧品物品、及びより特にマスカラにもまた関するものであり、前記品目は、上又は下に定義された組成物を含む。
【００６３】
前記組成物の施用は有利には、前記組成物の膜を身体の関係する部分へ施用することを可能にする。
【００６４】
マスカラは、組成物の均一な施用を可能にする「塗布器」タイプのデバイスを使用して、より特にまつ毛又は眉毛に施用し、その結果、組成物の乾燥後形成された膜は均一であり、所望の視覚効果を生成する。
【００６５】
本発明は、定義された有色若しくは着色化粧品組成物、又は上若しくは下に定義された化粧品物品の皮膚への施用を含む、化粧メイクアップ又はケアの方法にもまた関する。
【００６６】
本発明のその他の目的、特徴及び利点は、例証を用いてのみ示され、したがって本発明の範囲をいずれの方法によっても限定することができない実施例に言及する説明の記載を読んだ結果、当業者にとって明白になる。
【００６７】
実施例は、本発明の不可欠の部分を形成し、したがって一般的範囲を有する。
【００６８】
さらに、実施例において、全てのパーセンテージは、特段の指示がなければ重量によって示され、温度は、摂氏度で表現され、圧力は、特段の指示がなければ大気圧である。
【実施例】
【００６９】
実施例１：カーボンブラックを内包する球状の粒子の調製
コロイド状シリカ（Ｓｉｌｉｃａｄｏｌ（シリカドール）３０Ａ−日本化学工業株式会社）６７０ｇを、エタノール／水（１０／５０ｖ／ｖ）水性／アルコール性溶液６００ｍｌの中に分散した。
【００７０】
１００ｎｍ未満である粒子サイズの一次カーボンブラック（供給業者ＬＣＷ  Ｓｅｎｓｉｅｎｔ）を、コロイド状シリカの重量に対して３０重量％の一次顔料の割合で予調製されたコロイド状シリカ懸濁液に加えた。分散された顔料を含むシリカゾルを得るために、混合物をホモジナイズした。
【００７１】
得られたゲルを、球状の粒子を形成し圧縮することを可能にする条件下、周囲温度で乾燥した。得られた粒子を、続いて圧密段階に従わせた（２００℃で２時間）。
【００７２】
得られた顔料は、カーボンブラックを内包する非晶質シリカの球状の粒子の形態になった（図１）。
【００７３】
粒子のためのＣＩＥＬＡＢシステムによるＬ＊の測定
Ｌ＊が輝度（又は明度）を表す、０の値（黒）〜１００の値(白）までの範囲のスケール上に「黒−白」の比色軸を作り上げる、色の表現のための「１９７６ＣＩＥ  Ｌ＊ａ＊ｂ＊」（ＣＩＥＬＡＢ）モデルを利用した。
【００７４】
Ｌ＊の値は、水平面に対して４５°に向けられた入射光線の正反射に対して１５°の角度で受け取られる光の強度、及び本発明の顔料又は前記顔料を含む組成物の試料上での輝きから測定された。
【００７５】
比色の測定は、Ｘ  Ｒｉｔｅ社のＭＡ９８分光比色計によって実行された。
【００７６】
Ｌ＊値は、光源Ｄ６５  １０°下で得られた。フラッシュ装置は、１５°の角度値で反射値を捕らえた。
【００７７】
本発明の顔料を含む、試験される顔料のそれぞれを、厚さ１ｍｍのポットの中にぎっしり詰めた。
【００７８】
ポットのそれぞれについて得られたＬ＊（１５°）値を、下の表１に提示する。
【表１】
2012214471.tif 000002
【００７９】
驚いたことに本発明の顔料を入れたポット（実施例１）は、最小のＬ＊値を示し、一方顔料は、一次顔料を１００％入れたその他のポットと対照的に、カーボンブラックを３０重量％当量だけ入れた（シリカ７０％）。
【００８０】
非晶質シリカの球状のマトリックスの中へのカーボンブラックの内包は、一次顔料について得られたより濃く、より深い黒色を得ることを可能にする。
【００８１】
粒子の光沢の測定（ＳＲＲ光沢試験）
ＳＲＲ光沢（「反射率光沢」）試験は、ＡＳＴＭ規格Ｅ４２９−７８、「積分球装置を使用する、金属表面の反射の特徴の測定及び算定のための試験方法（ＴＥＳＴ  Ｍｅｔｈｏｄ  ｆｏｒ  Ｍｅａｓｕｒｅｍｅｎｔ  ａｎｄ  Ｃａｌｃｕｌａｔｉｏｎ  ｏｆ  Ｒｅｆｌｅｃｔｉｎｇ  Ｃｈａｒａｃｔｅｒｉｓｔｉｃｓ  ｏｆ  Ｍｅｔａｌｌｉｃ  Ｓｕｒｆａｃｅｓ  Ｕｓｉｎｇ  Ｉｎｔｅｇｒａｔｉｎｇ  Ｓｐｈｅｒｅ  Ｉｎｓｔｒｕｍｅｎｔｓ）」（ｗｗｗ．ａｓｔｍ．ｏｒｇ）に即する。
【００８２】
この試験は、正反射を含んで又は排除して、反射率測定を実行することによって、試料の表面の光沢を評価することを可能にする。
【００８３】
分光比色計は、排除された及び含まれた正反射によって較正される。
【００８４】
以下の式を使用するデバイスのソフトウエアによって算定されるＳＳＲ光沢の値によって、試験される顔料が入っているポット（Ｌ＊の測定に関するのと同じ試料）について測定を実行する：
（（ａｖｇＴｓ−ａｖｇＤｓ）／ａｖｇＴｓ）＊１００
が、表示される。
【００８５】
この式は、各試料について得られた、反射率、正反射包含（ａｖｇＴｓ）、及び拡散した反射率（正反射排除）（ａｖｇＤｓ）についての平均値を考慮に入れる。
正反射包含（ａｖｇＴｓ）：反射される全てのエネルギーが考慮に入れられる。
正反射排除（ａｖｇＤｓ）：正反射角で反射されるエネルギーは、平均反射率値の測定から排除される。
【００８６】
１０ｍｍの開口部を有する光源Ｄ６５  １０°下で、ＧｒｅｙｔａｇＭａｃｂｅｔｈ社のＣｏｌｏｒ（カラー）  Ｉ５分光比色計で、測定を実行する。
【００８７】
試験された顔料の各試料について得られたＳＲＲ光沢値(ポット内測定値）を、下の表２において示す。
【表２】
2012214471.tif 000003
【００８８】
本発明の顔料は、ＳＲＲ光沢試験について最高の光沢を示し、同じ手順によって試験されたその他の一次顔料によって生成されるより視覚的に優れている光沢効果を示す。
【００８９】
実施例２：非晶質シリカの中に内包されたカーボンブラックの粒子を含むマスカラ
マスカラは、実施例１によって調製された顔料が中に分散されている透明な基剤の形態で存在して、調製された。
【００９０】
マスカラは、以下の配合（重量％）を有する：
黒の顔料                                    １２
１，３−ブチレングリコール                  １０
グリセロール                                ２０．５
膜形成アクリルポリマー（コバブリル（Ｃｏｖａｖｒｙｌ）（登録商標）Ｅ１４）
１２
フェノキシエタノール                          ０．５
雲母                                          ９
水                                          ３６
【００９１】
実施例１の顔料を、同じパーセンテージ（組成物の１２重量％）による参照の黒の顔料（一次カーボンブラック、酸化鉄又は酸化チタン）と置き換えて、この組成物の調製を再現した。
【００９２】
マスカラ組成物をポットの中へ圧縮して、Ｌ＊値を、実施例１と同じ方法によって算定した。
【００９３】
調製された組成物のそれぞれについて得られたＬ＊値を、下の表３において述べる。
【表３】
2012214471.tif 000004
【００９４】
本発明の顔料を含むマスカラ組成物は、最低のポット内Ｌ＊値を示す。このマスカラによって生成された黒は、最も深く、一方顔料自体は、一次カーボンブラックを３０％しか含まない。
【００９５】
本発明の顔料が中に分散されている透明な基剤によって形成されたマスカラの、まつ毛への膜としての施用は、色の彩度及び光沢の強さの両方について、より強い視覚効果を生成する。
【００９６】
実施例３：非晶質シリカの中に内包されたカーボンブラックの粒子を含む、唇のための組成物
組成物は、口紅のスティック状の形態で提供され、特許出願ＦＲ１０５２４１１において記載されているような透明の基剤の中に分散される本発明の顔料（実施例１）を含む。
【００９７】
組成物は、以下の配合（重量％）を有する：
本発明の黒の顔料                                    ５．５
ＡＴＰＡ＊タイプのポリマー                        １６．５
エチルヘキシルヒドロキシステアレート              １２
水添ポリイソブテン                                ５５
セチルアルコール                                    ３．２
スチレン／メチルスチレン／インデン水添コポリマー    ７
ジブチルラウロイルグルタミド                        ０．８
ＩＮＣＩ＝ダイマージリノール酸ビスジオクタデシルアミド／エチレンジアミンコポリマー。
【００９８】
組成物は、本発明の顔料が中に分散されている、無水の透明な基剤から形成される。基剤は、唇への施用のためのスティック状の形態の有色組成物を形成するために、基剤の親油性化合物を構築するＡＴＰＡタイプのポリマーを含む。
【００９９】
実施例４：非晶質シリカの中に内包されたカーボンブラックの粒子を含むマスカラ
水の中に乳化させた不透明な基剤から、下のマスカラを形成する。その組成物の配合は、以下の通りである（重量％）：
本発明の黒の顔料                            １５
パラフィン                                  １７
ヒドロキシエチルセルロース                    １．３
アラビアゴム                                  １．７
トリエタノールアミン                          ２．２
パルミチン酸                                  ２．２
ステアリン酸                                  ２．２
ビス−ジグリセリルポリアシルアジペート−２    ２．３
Ｃ１８〜３６トリグリセリド                        ３．０
ワックス                                      ４．５
保存料                                        ２．０
精製水                                      ｑｓ
【０１００】
マスカラは、塗布器を使用して、まつ毛へ膜として施用されると、濃い、被覆する黒の膜を形成する。
【誤訳訂正書】
【提出日】平成24年6月21日(2012.6.21)
【誤訳訂正１】
【訂正対象書類名】図面
【訂正対象項目名】全図
【訂正方法】変更
【訂正の内容】
【図１】
2012214471.tif 000005
【外国語明細書】
2012214471000001.pdf